(57)【特許請求の範囲】
【請求項１】
半導体ウエハー上にコーティングを得るための、１．２以下のチクソトロピー指数を有する接着剤組成物の使用であって、
コーティングがスピンコートによって行われ、ウエハーの外端付近のスピンコートされた接着剤組成物の高さとウエハーの中央におけるスピンコートされた接着剤組成物の高さとの間の差が、ウエハーの外端付近のスピンコートされた接着剤組成物の高さの１５％未満であり、前記接着剤組成物が（ａ）１５〜５０ｗｔ％の液体アクリル樹脂および有機溶媒ならびに１５〜３０ｗｔ％の固体エポキシ樹脂を含む樹脂部分と、（ｂ）平均粒子径が２μｍより大きく且つ単一ピークの粒度分布を有する球状充填剤を１０〜３０ｗｔ％含む充填剤部分と、（ｃ）０．７〜１．０ｗｔ％の消泡剤とを含むことを特徴とする、使用。
【請求項２】
前記充填剤が、単一ピークの粒度分布および２．６μｍ以上の平均粒子径を有する、請求項１に記載の接着剤組成物の使用。
【請求項３】
前記液体アクリル樹脂がイソボルニルアクリレートである、請求項１に記載の接着剤組成物の使用。
【請求項４】
有機溶媒が、４−ヒドロキシブチルアクリレートグリシジルエーテル、メチルエチルケトン、およびカルビトールアセテートから成る群から選択される、請求項１に記載の接着剤組成物の使用。
【請求項５】
固体エポキシ樹脂がクレゾールノボラックエポキシである、請求項１に記載の接着剤組成物の使用。
【発明の詳細な説明】
【技術分野】
【０００１】
本発明は、充填された、スピンコート可能なコーティングを不活性面または裏面に被覆した、半導体ウエハーに関する。
【背景技術】
【０００２】
半導体実装における最近の進歩は、２以上の半導体ダイが一つの半導体パッケージ内に互いに重なり合って取り付けられている「スタックド（または積層）」パッケージの発展をもたらした。このダイの積層によって、小さな設置面積に関する機能性の増加が可能となり、それによって半導体パッケージ全体の小型化が許容される。ワイヤーボンディング、モールド成形およびはんだリフロー等の製造工程の間、並びに最終使用の間のパッケージの一体性（ｉｎｔｅｇｒｉｔｙ）を確保するために、通常、２つの半導体ダイの間に接着剤ペーストまたはフィルムを使用する。
【０００３】
積層形状にパッケージを組み立てる、種々の方法が存在する。各々のダイは複数の電気端子を含み、前記電気端子から、金属（通常は金）線が基板電気端子へ延びる。スタックドパッケージにおいて、一のダイからのワイヤー接合は、隣接するダイと接触して損傷を与えることを回避しなければならない。更に、ダイを、基板と及び／又は互いに接続させるために用いられる接着剤は、ワイヤーボンディングパッドに侵入してはならない。パッケージは通常、より厳格な許容範囲へと移行するので、特にスタックドパッケージにおいては、接着剤フィレット（通常、接合されたダイの端から突き出ている）を非常に厳格に制御する必要性がある。
【０００４】
接着剤の流動を制御するために用いられてきた方法の一つは、ペースト状の接着剤の代わりにテープまたはフィルムを用いることである。この方法において、テープ状またはフィルム状の接着剤を、基板またはダイの１つに付着させる。ダイに付着させる場合、接着剤フィルムをまずウエハーに取り付けて、その後前記ウエハーをダイへとシンギュレート（または個片化）することが可能であり、または前もってシンギュレートされたダイに接着剤フィルムを直接付着させることが可能である。その後、ダイをその基板に取り付け、熱および圧力を用いて接合させる。このことにより、ダイ周囲の周りのフィレット形成が最少となる、スタックドパッケージのために必要な流動特性が提供される。しかし、テープおよびフィルムは、常套のペースト状接着剤と比較して非常に高価であるので、ウエハーに適用可能であり、更なる処理を可能にするために部分的に硬化または乾燥させること（Ｂステージを行うこと）が可能である、ペースト型又は液体型の接着剤を用いることが好ましい。
【０００５】
ウエハーをコーティングする公知の方法の一つは、スピンコートである。この方法は、速さに利点を有し、極少量の充填剤（通常１０ｗｔ％未満）を含有する接着剤を用いてうまく利用されてきた。しかし、応力の減少、熱膨張率または熱膨張係数の制御、吸湿（または水分吸収）の減少、結合力の向上による材料の強化、電気および／または熱伝導性、揮発性の減少、および流動の制御を含む多くの目的のためには、充填剤の充填量がより多いことが望ましい。これらの機能に有用であるにもかかわらず、充填剤の高充填量は、コーティング厚さの均一性の減少を引き起こし得、それによって、ウエハーの中心において、外縁と比較してより厚いコーティングがもたらされる。コーティング厚さにおけるこの均一性の欠如は、ダイシングおよびダイ・アタッチ（またはダイの取り付け）を含む現行の後続の処理工程に望ましくない。
【０００６】
本発明は、充填された、スピンコート可能な材料であってコーティング厚さの均一性が良好である材料で被覆された半導体ウエハーを提供することによって、上述の課題に対する解を提供する。
【発明の概要】
【０００７】
本発明は、活性面および活性面と反対側の裏面を有する半導体ウエハー、並びにウエハーの裏面に施されたコーティングを含む半導体ウエハーであり、前記コーティングは（ａ）樹脂系、および（ｂ）平均粒子径が２μｍより大きく且つ単一ピークの粒度分布を有する球状充填剤を含む。
【０００８】
別の態様において、本発明は、（ａ）（ｉ）固体エポキシ樹脂および（ｉｉ）単官能性アクリレート単量体、有機溶媒、またはそれらの組み合わせから成る群から選択される液体を含む樹脂系を供給すること、ならびに（ｂ）平均粒子径が２μｍよりも大きく且つ単一ピークの粒度分布を有する球状充填剤を１０〜３０ｗｔ％樹脂に加えることを含む、１．２またはそれより小さいチクソトロピー指数を有する、スピンコート可能な、Ｂステージを行うことの可能なコーティングの製造方法である。
【０００９】
別の態様において、本発明は、活性面および活性面と反対側の裏面を有する、被覆された半導体ウエハーの製造方法であって、（ａ）（ｉ）固体エポキシ樹脂および（ｉｉ）単官能性アクリレート単量体、有機溶媒、またはそれらの組み合わせから成る群から選択される液体、並びに（ｉｉｉ）平均粒子径が２μｍより大きく且つ単一ピークの粒度分布を有する１０〜３０ｗｔ％の球状充填剤を含むコーティング組成物を提供すること；（ｂ）ウエハーの裏面にコーティング組成物をスピンコートすること；並びに（ｃ）コーティングにＢステージを行うことを含む製造方法である。
【００１０】
［定義］
本明細書で用いる場合において、用語「アルキル」は、メチル（「Ｍｅ」）、エチル（「Ｅｔ」）、ｎ−プロピル、イソプロピル、ｎ−ブチル、イソブチル、ｔ−ブチル、オクチル、デシル等の、分枝または非分枝の、１〜２４の炭素原子の飽和炭化水素基を示す。
【００１１】
本明細書で用いる場合において、化合物、生成物、または組成物の「有効な量」という用語は、所望の結果を提供するために十分な、化合物、生成物、または組成物の量を意味する。以下に指摘するように、必要とされる正確な量は、用いる個々の化合物、生成物、または組成物、その投入方法等に応じて、パッケージ毎に非常に様々であるだろう。従って、正確な量を特定することは、必ずしも可能とは限らない；しかし、有効な量は、当業者が定型的な実験のみを用いて決定できる。
【００１２】
本明細書で用いる場合において、用語「適切な（または適した）」は、上述の目的のために本明細書で提供するような、化合物、生成物、または組成物と適合する部分を示す。上述の目的に対する適合可能性は、当業者が定型的な実験のみを用いて決定できる。
【００１３】
本明細書で用いる場合において、用語「置換された」は、取り除かれ、別の部分で置き換えられた水素原子または他の原子を有する炭素または適切なヘテロ原子を示すために通常用いる。さらに、用語「置換された」が、本発明の基礎を成す化合物、生成物、または組成物の基本的有用性および新規の有用性を変化させない置換を指すことも意図している。
【００１４】
本明細書で用いる場合において、用語「Ｂステージを行うこと」（およびその変形）は、熱または照射によって材料を処理し、その結果、材料を溶媒中に溶解若しくは分散する場合には、材料の部分的硬化を伴って若しくは伴わずに溶媒を蒸発させ、または材料が溶媒を有しないニートである場合には、材料を部分的に硬化させて粘着性のある状態若しくはより固くなった状態にすることを指すものとして用いる。材料が流動可能な接着剤である場合、Ｂステージを行うことは、完全な硬化を行うことなく極めて小さい流動を与え、その結果、あるものを別のものと接合させるために接着剤を用いた後に、追加の硬化を行うことができる。流動の減少は、溶媒の蒸発、樹脂または高分子の部分的発達または硬化またはその両方によって達成され得る。
【００１５】
本明細書で用いる場合において、用語「硬化剤」は、組成物の硬化を開始させ、伝達し、または促進する材料または材料の組み合わせのいずれかを指すものとして用い、前記硬化剤には、促進剤、触媒、開始剤、および硬化促進剤（ｈａｒｄｅｎｅｒ）が含まれるが、それらに限定されるものではない。
【００１６】
本明細書で用いる場合において、「粒子寸法」は、粒子の最も大きい寸法を指すものとして用いる。例えば、粒子が球状の場合、粒子寸法は粒子径に相当し、粒子がフレークである場合、粒子寸法はフレークの長さである。
【００１７】
本明細書で用いる場合において、用語「チクソトロピー指数」は、高剪断粘度（５．０ｒｐｍにおいて試験される）に対する低剪断粘度（０．５ｒｐｍにおいて試験される）の割合を指すものとして用いる。特に明記しない限り、全ての試験はコーンプレート型スピンドル粘度計で行った。
【発明を実施するための形態】
【００１８】
半導体ウエハーは、個別の工業的用途に必要とされるような、いずれの種類、寸法、または厚さであってもよい。
【００１９】
コーティングに用いるために適した樹脂は、熱硬化性樹脂または熱可塑性樹脂であり得、スピンコート可能な、即ち、１．２以下のチクソトロピー指数および５．０ｒｐｍにおいて３０００〜１００００ｃＰの間の粘度を有する、単量体、重合体、オリゴマー、若しくはプレポリマー、または溶媒に溶解させたそれらの材料のいずれかである。例えば、樹脂にはエポキシ、アクリレート、ビニルエーテル、メタクリレート、マレイミド、ニトリルブチルゴム、ポリエステル、ポリ（ブタジエン）、シリコーン処理オレフィン、シリコーン、スチレン、およびシアン酸エステル、ポリオレフィン、またはそれらの２またはそれ以上の組み合わせが含まれるが、これらに限定されるものではない。チクソトロピー指数は、高剪断粘度（５．０ｒｐｍにて試験される）に対する低剪断粘度（０．５ｒｐｍにて試験される）の割合として定義される。大量生産のための好ましい粘度は５．０ｒｐｍにおいて３０００〜１００００ｃＰの間であるが、ウエハーを高速でスピンさせることによって、より高粘度の配合物を適用することが可能である。
【００２０】
上述の基準を満たすいずれの樹脂系をスピンコート可能な樹脂に用いてもよいが、好ましい態様において、樹脂系は（ｉ）固体エポキシ樹脂、（ｉｉ）硬化剤、および（ｉｉｉ）単官能性アクリレート単量体および有機溶媒から成る群から選択される液体を含む。この組成は、接着剤をウエハー上に被覆した後に、それにＢステージを行う場合に特に望ましい。Ｂステージを行うことには、保存、ダイシング、ダイのピックアップ、ダイの結合等の追加の処理工程の前に、被覆されたウエハーを熱に曝して（通常９０℃〜１２５℃で１５〜３０分間）溶媒を蒸発させ及び／又は接着剤を部分的に硬化させることが含まれる。
【００２１】
適切な固体エポキシ樹脂には、クレゾールノボラック型エポキシ、フェノールノボラック、およびビス−Ａ型エポキシが含まれるが、これらに限定されるものではない。この態様において、固体エポキシ樹脂はコーティングの１５〜３０ｗｔ％を占める。
【００２２】
適切なマレイミド樹脂の例には、大日本インキ化学工業から商業的に入手可能なものが含まれるが、これらに限定されるものではない。他の適切なマレイミド樹脂は、以下のものから成る群から選択される：
【００２３】
【化１】
0005627893.tif 000002
ここでＣ３６は直鎖または分枝鎖の、（環状部分を有する又は有しない）３６個の−ＣＨ２−の部分である；
【００２４】
【化２】
0005627893.tif 000003
【００２５】
【化３】
0005627893.tif 000004
【００２６】
【化４】
0005627893.tif 000005
【００２７】
【化５】
0005627893.tif 000006
【００２８】
【化６】
0005627893.tif 000007
【００２９】
【化７】
0005627893.tif 000008
【００３０】
【化８】
0005627893.tif 000009
ここでｎは１〜５である。
【００３１】
適切なアクリル樹脂の例には、共栄社化学株式会社から入手可能なブチル（メタ）アクリレート、イソブチル（メタ）アクリレート、２−エチルヘキシル（メタ）アクリレート、イソデシル（メタ）アクリレート、ｎ−ラウリル（メタ）アクリレート、アルキル（メタ）アクリレート、トリデシル（メタ）アクリレート、ｎ−ステアリル（メタ）アクリレート、シクロヘキシル（メタ）アクリレート、テトラヒドロフルフリル（メタ）アクリレート、２−フェノキシエチル（メタ）アクリレート、イソボルニル（メタ）アクリレート、１，４−ブタンジオールジ（メタ）アクリレート、１，６−ヘキサンジオールジ（メタ）アクリレート、１．９−ノナンジオールジ（メタ）クリレート、パーフルオロオクチルエチル（メタ）アクリレート、１，１０−デカンジオールジ（メタ）アクリレート、ノニルフェノールポリプロポキシレート（メタ）アクリレート、およびポリペントキシレートテトラヒドロフルフリルアクリレート；Ｓａｒｔｏｍｅｒ  Ｃｏｍｐａｎｙ，Ｉｎｃから入手可能なポリブタジエンウレタンジメタクリレート（ＣＮ３０２、ＮＴＸ６５１３）およびポリブタジエンジメタクリレート（ＣＮ３０１、ＮＴＸ６０３９、ＰＲＯ６２７０）；根上工業株式会社から入手可能なポリカーボネートウレタンジアクリレート（アートレジンＵＮ９２００Ａ）；Ｒａｄｃｕｒｅ  Ｓｐｅｃｉａｌｉｔｉｅｓ，Ｉｎｃ．から入手可能なアクリル化脂肪族ウレタンオリゴマー（Ｅｂｅｃｒｙｌ２３０、２６４、２６５、２７０、２８４、４８３０、４８３３、４８３４、４８３５、４８６６、４８８１、４８８３、８４０２、８８００−２０Ｒ、８８０３、８８０４）；Ｒａｄｃｕｒｅ  Ｓｐｅｃｉａｌｉｔｉｅｓ，Ｉｎｃ．から入手可能なポリエステルアクリレートオリゴマー（Ｅｂｅｃｒｙｌ６５７、７７０、８１０、８３０、１６５７、１８１０、１８３０）；およびＳａｒｔｏｍｅｒ  Ｃｏｍｐａｎｙ，Ｉｎｃから入手可能なエポキシアクリレート樹脂（ＣＮ１０４、１１１、１１２、１１５、１１６、１１７、１１８、１１９、１２０、１２４、１３６）が含まれるが、これらに限定されるものではない。
【００３２】
一の態様において、アクリル樹脂は、イソボルニルアクリレート、イソボルニルメタクリレート、ラウリルアクリレート、ラウリルメタクリレート、４−ヒドロキシブチルグリシジルエーテルアクリレート、アクリレート官能性を有するポリ（ブタジエン）、およびメタクリレート官能性を有するポリ（ブタジエン）から成る群から選択される。アクリレートは通常、１５〜５０ｗｔ％の量で存在する。
【００３３】
適切なビニルエーテル樹脂の例には、Ｉｎｔｅｒｎａｔｉｏｎａｌ  Ｓｐｅｃｉａｌｉｔｙ  Ｐｒｏｄｕｃｔｓ（ＩＳＰ）から入手可能なシクロヘキサンジメタノールジビニルエーテル、ドデシルビニルエーテル、シクロヘキシルビニルエーテル、２−エチルヘキシルビニルエーテル、ジプロピレングリコールジビニルエーテル、ヘキサンジオールジビニルエーテル、オクタデシルビニルエーテル、およびブタンジオールジビニルエーテル；Ｓｉｇｍａ−Ａｒｄｒｉｃｈ，Ｉｎｃから入手可能なＶｅｃｔｏｍｅｒ４０１０、４０２０、４０３０、４０４０、４０５１、４２１０、４２２０、４２３０、４０６０、５０１５が含まれるが、それらに限定されるものではない。ビニルエーテルは通常、１５〜５０ｗｔ％の量で存在する。
【００３４】
適切なポリ（ブタジエン）樹脂の例には、ポリ（ブタジエン）、エポキシ化ポリ（ブタジエン）、マレイン化ポリ（ブタジエン）、アクリル化ポリブタジエン、ブタジエン−スチレン共重合体、およびブタジエン−アクリロニトリル共重合体が含まれる。商業的に入手可能な材料には、単独重合体のブタジエン（Ｓａｒｔｏｍｅｒ  Ｃｏｍｐａｎｙ  Ｉｎｃ．から入手可能なＲｉｃｏｎ１３０、１３１、１３４、１４２、１５０、１５２、１５３、１５４、１５６、１５７、Ｐ３０Ｄ）；ブタジエンとスチレンのランダム共重合体（Ｓａｒｔｏｍｅｒ  Ｃｏｍｐａｎｙ  Ｉｎｃ．から入手可能なＲｉｃｏｎ１００、１８１、１８４）；マレイン化ポリ（ブタジエン）（Ｓａｒｔｏｍｅｒ  Ｃｏｍｐａｎｙ  Ｉｎｃ．から入手可能なＲｉｃｏｎ１３０ＭＡ８、１３０ＭＡ１３、１３０ＭＡ２０、１３１ＭＡ５、１３１ＭＡ１０、１３１ＭＡ１７、１３１ＭＡ２０、１５６ＭＡ１７）；アクリル化ポリ（ブタジエン）（Ｓａｒｔｏｍｅｒ  Ｉｎｃ．から入手可能なＣＮ３０２、ＮＴＸ６５１３、ＣＮ３０１、ＮＴＸ６０３９、ＰＲＯ６２７０、Ｒｉｃａｃｒｙｌ３１００、Ｒｉｃａｃｒｙｌ３５００）；エポキシ化ポリ（ブタジエン）（Ｓａｒｔｏｍｅｒ  Ｃｏｍｐａｎｙ  Ｉｎｃ．から入手可能なＰｏｌｙｂｄ６００、６０５）、（ダイセル化学工業株式会社から入手可能なエポリードＰＢ３６００）；およびアクリロニトリルとブタジエンの共重合体（Ｈａｎｓｅ  Ｃｈｅｍｉｃａｌから入手可能なＨｙｃａｒ  ＣＴＢＮシリーズ、ＡＴＢＮシリーズ、ＶＴＢＮシリーズ、およびＥＴＢＮシリーズ）が含まれる。ポリ（ブタジエン）は通常、１５〜５０ｗｔ％の量で存在する。
【００３５】
硬化剤の使用は、採用される樹脂系が自己開始可能か否かに応じて、並びに所望の硬化速度および温度に応じて任意である。コーティングに使用するために適した硬化剤は、０〜５ｗｔ％の間で存在し、前記硬化剤にはフェノール性化合物、芳香族ジアミン、ジシアンジアミド、ペルオキシド、アミン、イミダゾール、３級アミン、およびポリアミドが含まれるが、これらに限定されるものではない。適切なフェノール性化合物は、Ｓｃｈｅｎｅｃｔａｄｙ  Ｉｎｔｅｒｎａｔｉｏｎａｌ，Ｉｎｃ．から商業的に入手可能である。適切な芳香族ジアミンは、１級ジアミンであり、前記適切な芳香族ジアミンには、Ｓｉｇｍａ−Ａｒｄｒｉｃｈ  Ｃｏ．から商業的に入手可能なジアミノジフェニルスルホンおよびジアミノジフェニルメタンが含まれる。適切なジシアンジアミドは、ＳＫＷ  Ｃｈｅｍｉｃａｌｓ，Ｉｎｃ．から入手可能である。適切なポリアミドは、Ａｉｒ  Ｐｒｏｄｕｃｔｓ  ａｎｄ  Ｃｈｅｍｉｃａｌｓ，Ｉｎｃ．から商業的に入手可能である。適切なイミダゾールはＡｉｒ  Ｐｒｏｄｕｃｔｓ  ａｎｄ  Ｃｈｅｍｉｃａｌｓ，Ｉｎｃ．から商業的に入手可能である。適切な３級アミンは、Ｓｉｇｍａ−Ａｒｄｒｉｃｈ  Ｃｏ．から入手可能である。適切なペルオキシドにはベンゾイルペルオキシド、ｔｅｒｔ−ブチルペルオキシド、ラウロイルペルオキシド、クメンヒドロペルオキシド、シクロヘキサノンペルオキシド、ブチルペルオクトエート、およびジクミルペルオキシドが含まれる。追加の適切な硬化剤には、例えば２，２’−アゾビス（２−メチル−プロパンニトリル）、２，２’−アゾビス（２−メチル−ブタンニトリル）、４，４−アゾビス（４−シアノバレリアン酸）、１，１’−アゾビス（シクロヘキサンカルボニトリル）、および２，２’−アゾビスイソブチロニトリル等のアゾ化合物が含まれる。
【００３６】
コーティングに用いるために適した充填剤は、平均粒子径が２μｍより大きく且つ単一ピークの粒径分布を有する球体形状である。より小さい粒径および２峰性（またはバイモーダル）の分布は、許容不可能なほど高いチクソトロピー指数をもたらし、前記高チクソトロピー指数が、今度は低いスピンコート性能および不均一なコーティング厚さをもたらす。
【００３７】
適切な非導電性充填剤の例には、アルミナ、水酸化アルミニウム、シリカ、バーミキュライト、マイカ、珪灰石、炭酸カルシウム、チタニア、砂、ガラス、硫酸バリウム、ジルコニウム、カーボンブラック、有機充填剤、および有機高分子が含まれ、前記有機高分子にはテトラフルオロエチレン、トリフルオロエチレン、フッ化ビニリデン、フッ化ビニル、塩化ビニリデン、および塩化ビニル等のハロゲン化エチレン重合体が含まれるが、これらに限定されるものではない。適切な導電性充填剤の例には、カーボンブラック、グラファイト、金、銀、銅、白金、パラジウム、ニッケル、アルミニウム、炭化ケイ素、窒化ホウ素、ダイヤモンド、およびアルミナが含まれる。充填剤の個々の種類は重要ではなく、個別の最終的用途（または効用）（例えば応力減少およびボンドライン（ｂｏｎｄｌｉｎｅ）制御等）に適合するように当業者が選択することが可能である。接合部分のボンドライン厚さを制御するために、具体的な用途の要求を満たすように実行者によって選択された種類および量で、スペーサーも配合物中に含んでよい。充填剤は、選択された樹脂系および最終用途に適するように実行者によって決められた任意の量で存在してよく、通常、１０〜３０ｗｔ％の間である。
【００３８】
当業者に公知の種類および量の他の添加剤（当該他の添加剤には接着促進剤、消泡剤、ブリード防止剤（ａｎｔｉｂｌｅｅｄ  ａｇｅｎｔ）、レオロジー制御剤、およびフラックス剤が含まれるがこれらに限定されるものではない）が、コーティング配合物に含まれてよい。
【００３９】
コーティングは、具体的な製造用途のための適切な保護、結合、または処理性能に求められる、任意の厚さであることが可能であり、通常１２〜６０μｍの間である。
【実施例】
【００４０】
例１［コーティング性能におけるレオロジーの影響］
コーティング性能に関する粘度およびチクソトロピー指数の影響を明らかにするために、コーティングの配合物を、種々の高い又は低い剪断粘度で調製した。比較配合物Ａは、高チクソトロピー指数および高粘度を有するように設計した。比較配合物Ｂは、高チクソトロピー指数および低粘度を有するように設計した。本発明の配合物ＣおよびＤの両方は、各々高粘度および低粘度であり、低チクソトロピー指数を有する。下記の表１に列挙されている配合に従って、標準的な接着剤製造技術を用いてコーティングを調製した。これらの各々の配合物において利用された充填剤は、平均粒子径が２．６μｍで且つ単一ピークの粒度分布を有する球状シリカであった。
【００４１】
【表１】
0005627893.tif 000010
【００４２】
室温における高い剪断粘度及び低い剪断粘度に対して、コーティングの配合物を試験し、各々に対してチクソトロピー指数を計算した。その後、室温で１０００ｒｐｍにて６０秒間、径が２０．３ｃｍのウエハー上にコーティングをスピンコートし、被覆されたウエハーに１１０℃で３０分間Ｂステージを行った。各々の配合物を、ウエハーの中心におけるコーティングの高さを測定し、それと、ウエハーの外端からおよそ１インチのところのコーティングの高さとを比較することによって、スピンコート可能性（またはスピンコート性）に関して評価した。外端付近の高さと中央における高さとの間の差が、外端付近の高さの１５％未満である場合、その配合物はスピンコート可能であると言えた。即ち、その配合物は、ウエハーの表面にわたる厚さの十分な均一性を与えた（中央において「ドーム状」でない）。粘度、チクソトロピー係数、およびコーティング厚さのデータを下記の表２にまとめる。
【００４３】
【表２】
0005627893.tif 000011
【００４４】
高チクソトロピー指数（１．２より大きい）を有する比較配合物は、中央の厚さが、ウエハーの端付近の厚さより１５％を超えて厚く、それらが中心で「ドーム状」であるので、スピンコート可能でなかった。全ての試料を、同じ速度及び同じ長さの時間にて被覆したので、予想通り、粘度はコーティング厚さに対して影響を与え、より高粘度の材料はより厚い全体の厚さをもたらした。しかし、発明の配合物（チクソトロピー指数が１．２以下）の両方が、ウエハー表面にわたる厚さの良好な均一性を与えたので、粘度は、スピンコート可能性に対して影響を与えなかった。
【００４５】
例２〜５に関して、コーティングを、標準的な接着剤製造技術を用いて以下のモデル組成で配合した：
単官能性アクリル樹脂（１）      １２．１ｗｔ％
単官能性アクリル樹脂（２）      １８．２ｗｔ％
ペルオキシド硬化剤      ０．５ｗｔ％
固体エポキシ樹脂      １８．１５ｗｔ％
ＣＴＢＮゴム      １８．１５ｗｔ％
ジシアンジアミド硬化剤      １．２ｗｔ％
イミダゾール促進剤      ０．３ｗｔ％
エポキシ官能性シラン      ０．７ｗｔ％
消泡剤      ０．７ｗｔ％
充填剤      ３０ｗｔ％
【００４６】
粘度、チクソトロピー指数、およびスピンコート可能性に対する充填剤の寸法、分布、および形状の影響を明らかにするために、充填剤の種類を変化させた。高剪断粘度（５ｒｐｍにおける）を粘度として報告し、高剪断粘度に対する低剪断粘度の割合（０．５ｒｐｍにおける粘度／５ｒｐｍにおける粘度）をチクソトロピー指数として報告した。
【００４７】
各々の配合物を、１０００ｒｐｍにて室温で６０秒間、２０．３ｃｍのウエハー上に２５μｍまたは６０μｍの目標厚さまでスピンコートし、被覆されたウエハーに１１０℃で３０分間Ｂステージを行った。ウエハーの中央におけるコーティング高さを測定し、それをウエハーの外端から約１インチのところのコーティングの高さと比較することによって、各々の配合物をスピンコート可能性に関して評価した。二つの高さの差が端付近の厚さの１５％未満である場合、配合物はスピンコート可能であると考えられる。
【００４８】
例２［充填剤の種類の影響］
【表３】
0005627893.tif 000012
【００４９】
発明の配合物Ｅ（シリカ充填剤）およびＦ（高分子充填剤）は両方ともスピンコート可能であり、充填剤の種類がスピンコート可能性に影響を及ぼさないことが示された。
【００５０】
例３［充填剤の粒度分布の影響］
【表４】
0005627893.tif 000013
【００５１】
例３は、充填剤の粒度分布の影響を明らかにする。発明の配合物Ｅに用いられている充填剤と類似の寸法および形状の充填剤を有する比較配合物Ｇは、前記充填剤の２峰性分布が１．２より大きいチクソトロピー指数をもたらすので、スピンコート可能でなかった。
【００５２】
例４［充填剤寸法の影響］
【表５】
0005627893.tif 000014
【００５３】
例４は、充填剤寸法の影響を示す。平均粒子径が２μｍ未満の充填剤を有する比較配合物Ｈは、前記充填剤のより小さい粒子寸法が１．２より大きいチクソトロピー指数をもたらすので、スピンコート可能でなかった。
【００５４】
例５［充填剤の形状の影響］
【表６】
0005627893.tif 000015
【００５５】
例５は充填剤の形状の影響を示す。比較配合物ＪおよびＫに用いられた充填剤（各々ポリ（エチルエーテルケトン）およびポリ（テトラフルオロエチレン））は、非球体形状を有した。非球状充填剤が１．２より大きいチクソトロピー指数をもたらすので、これらの配合物はスピンコート可能でなかった。球状の架橋ポリ（メチルメタクリレート）を用いた発明の配合物Ｉは、１．２より小さいチクソトロピー指数を有し、従ってスピンコート可能であった。
【００５６】
例６［充填剤含有量の影響］
粘度、チクソトロピー指数、およびそれに起因するスピンコート可能性に対する、充填剤の充填量の影響を明らかにするために、実施例の配合物を、種々の充填剤含有量で調製した。例６に関する全ての配合物は、平均粒子径が２．６μｍであり単一ピークの粒度分布を有する球状シリカ充填剤を用いて調製した。表７および８は、配合および結果を各々示している。
【００５７】
【表７】
0005627893.tif 000016
【００５８】
【表８】
0005627893.tif 000017
【００５９】
この樹脂系においてこの充填剤を用いると、配合物は、３０ｗｔ％までの充填剤の充填量でスピンコート可能であった。充填剤の充填に関する有効な限界は、個々の樹脂系および採用される充填剤に依存し、個別の工業的用途に対して実行者が決定するように、より高く又はより低くすることができることに注意すべきである。
【００６０】
本発明の多くの変更および変形は、当業者には明らかであるように、その精神および範囲から逸脱すること無く行うことが可能である。本明細書に記載された特定の態様は、例示の目的でのみ示されたものであり、本発明は、添付の特許請求の範囲および当該特許請求の範囲が権利を有する均等物の全ての範囲によってのみ限定されるべきである。